(57)【要約】      （修正有）【課題】低ＥＳＲ、低い漏れ電流および高容量の全てを満足する導電性高分子電解質の形成方法およびその電解質を備えた導電性高分子コンデンサの製造方法を提供する。【解決手段】次の（１ａ）工程および（２ａ）工程を含み、（１ａ）工程および／または（２ａ）工程はイオン液体存在下で行なわれる、導電性高分子アルミ電解コンデンサ用電解質の形成方法：（１ａ）導電性高分子モノマーをｉｎ  ｓｉｔｕ重合する工程、（２ａ）前記（１ａ）工程後、導電性高分子分散液（Ｂ）を含浸させる工程。【選択図】なし【特許請求の範囲】
【請求項１】
次の（１ａ）工程および（２ａ）工程を含み、
（１ａ）工程および／または（２ａ）工程はイオン液体存在下で行なわれる、導電性高分子アルミ電解コンデンサ用電解質の形成方法。
（１ａ）導電性高分子モノマーをｉｎ  ｓｉｔｕ重合する工程、
（２ａ）前記（１ａ）工程後、導電性高分子分散液（Ｂ）を含浸させる工程。
【請求項２】
さらに、（１ｂ）洗浄を行う工程を、前記（１ａ）工程および前記（２ａ）工程の間に、含む、請求項１記載の導電性高分子アルミ電解コンデンサ用電解質の形成方法。
【請求項３】
ｉｎ  ｓｉｔｕ重合が化学重合および／または電解重合である、請求項１又は２に記載の導電性高分子アルミ電解コンデンサ用電解質の形成方法。
【請求項４】
導電性高分子モノマーが、チオフェン、チオフェンの誘導体、ピロール、ピロールの誘導体、アニリンおよびアニリンの誘導体からなる群から選ばれるすくなくとも一種である、請求項１〜３のいずれかに記載の導電性高分子アルミ電解コンデンサ用電解質の形成方法。
【請求項５】
導電性高分子分散液（Ｂ）に含まれる導電性高分子（Ｄ）が、チオフェン、チオフェンの誘導体、ピロール、ピロールの誘導体、アニリンおよびアニリンの誘導体からなる群から選ばれるすくなくとも一種の重合による生成物である、請求項１〜４のいずれかに記載の導電性高分子アルミ電解コンデンサ用電解質の形成方法。
【請求項６】
イオン液体のアニオン成分がカルボキシレートアニオンである、請求項１〜５のいずれかに記載の導電性高分子アルミ電解コンデンサ用電解質の形成方法。
【請求項７】
イオン液体のカチオン成分が、アンモニウムイオン、イミダゾリウムイオン、ピリジニウムイオン、ピロリジニウムイオン、ピロリニウムイオン、ピラジニウムイオン、ピリミジニウムイオン、トリアゾニウムイオン、トリアジニウムイオン、トリアジンイオン、キノリニウムイオン、イソキノリニウムイオン、インドリニウムイオン、キノキサリニウムイオン、ピペラジニウムイオン、オキサゾリニウムイオン、チアゾリニウムイオン、モルフォリニウムイオン、ピペラジンイオン及びこれらの誘導体からなる群より選択される少なくとも１種である、請求項１〜６のいずれかに記載の導電性高分子アルミ電解コンデンサ用電解質の形成方法。
【請求項８】
請求項１〜７のいずれかに記載の導電性高分子アルミ電解コンデンサ用電解質の形成方法を含む、導電性高分子アルミ電解コンデンサの製造方法。
【発明の詳細な説明】
【技術分野】
【０００１】
本発明は低ＥＳＲ、低い漏れ電流、大容量を兼ね備えた導電性高分子コンデンサ用電解質の形成方法及び前記電解質を備えた導電性高分子コンデンサの製造方法に関する。
【背景技術】
【０００２】
近年、導電性高分子を電解質として用いた固体電解コンデンサは、その優れたＥＳＲ特
性により市場を拡大しつつある。固体電解コンデンサは、典型的には、固体であるポリピロールあるいはポリチオフェン誘導体等の導電性高分子を電解質として用いたものであり、これらの導電性高分子は、従来の液体を電解質として用いた電解コンデンサと比べてその電気伝導度（すなわち電子伝導性）がはるかに高く、特に高周波回路用コンデンサとして優れた特性を発揮する。また固体電解コンデンサには、上記の低ＥＳＲに加え、漏れ電流の低減や大容量化の特性が併せて要求されている。
【０００３】
これらの問題解決の取り組みとして、特許文献１においては、３，４−エチレンジオキシチオフェン（以下、ＥＤＯＴと略す。）の化学重合によって得られるポリ（３，４−エチレンジオキシチオフェン）（以下ＰＥＤＯＴと略す。）を固体電解質に適用し、外層被覆にポリマー粒子を含む分散物を適用することで、低ＥＳＲと漏れ電流の低減が実現するとの報告がなされている。また特許文献２においては、特許文献１における固体電解質の形成条件に関してさらなる検討が行なわれ、電解質と外層被覆ポリマーの接着性向上により特性向上がなされている。続いて特許文献３、特許文献４においては、特許文献２に関してさらなる検討により外層被覆に適用するポリマー粒子径の検討が行なわれ、外層のポリマーによる被覆率を向上させることで、特性向上がなされている。
【０００４】
しかしながら、何れの方法においても、電解質として使用するポリマーが固体であるため、電極細孔部への電解質の充填が不十分であり、結果として容量向上に関しては、市場要求に満足する特性が得られておらず、低ＥＳＲ、低い漏れ電流、高容量の全てを満足する電解質の形成方法ならびに、その製法で得られるコンデンサが切望されている。
【０００５】
また特許文献１〜４の取り組みは、タンタルやニオブの焼結体素子を意図した取り組みであり、アルミなどに代表される捲回型素子への適用に関しては触れられておらず、捲回型素子においては焼結体で得られた結果が再現しない可能性が指摘されていた。
【０００６】
この様な課題を解決するために、本発明者らはイオン液体が従来の電解液と同様に振る舞う事を期待し、既にイオン液体と導電性高分子とからなる電解質を用い、捲回型の導電性高分子コンデンサに関しても、容量発現率を向上させられることを明らかにしている（特許文献５）。しかしながら低ＥＳＲ、低い漏れ電流、高容量を満足するには至っていない。
【先行技術文献】
【特許文献】
【０００７】
【特許文献１】特開２００５−１２３６３０号公報
【特許文献２】特開２００５−３２２９１７号公報
【特許文献３】特開２００６−２９５１８４号公報
【特許文献４】特開２００７−２７７６７号公報
【特許文献５】国際公開ＷＯ２００６／０８８０３３号パンフレット
【発明の概要】
【発明が解決しようとする課題】
【０００８】
本発明は低ＥＳＲ、低い漏れ電流および高容量の全てを満足する導電性高分子電解質の形成方法およびその電解質を備えた導電性高分子コンデンサの製造方法を提供することである。
【課題を解決するための手段】
【０００９】
本発明者らは、上記に鑑み鋭意検討を行った結果、導電性高分子アルミ電解コンデンサ用電解質の形成において、導電性高分子モノマーをｉｎ  ｓｉｔｕ重合する工程およびｉｎ  ｓｉｔｕ重合後に導電性高分子分散液を含浸させる工程の少なくとも一方をイオン液体存在下で実施すると、低ＥＳＲ、低い漏れ電流および高容量の全てを満足する電解質を形成できることを見出し、本発明を完成するに至った。
【００１０】
すなわち、本発明は、
［１］  次の（１ａ）工程および（２ａ）工程を含み、（１ａ）工程および／または（２ａ）工程はイオン液体存在下で行なわれる、導電性高分子アルミ電解コンデンサ用電解質の形成方法：
（１ａ）導電性高分子モノマーをｉｎ  ｓｉｔｕ重合する工程、
（２ａ）前記（１ａ）工程後、導電性高分子分散液（Ｂ）を含浸させる工程、
［２］  さらに、（１ｂ）洗浄を行う工程を、前記（１ａ）工程および前記（２ａ）工程の間に、含む、上記［１］に記載の導電性高分子アルミ電解コンデンサ用電解質の形成方法。
［３］  ｉｎ  ｓｉｔｕ重合が化学重合および／または電解重合である、上記［１］又は［２］に記載の導電性高分子アルミ電解コンデンサ用電解質の形成方法。
［４］  導電性高分子モノマーが、チオフェン、チオフェンの誘導体、ピロール、ピロールの誘導体、アニリンおよびアニリンの誘導体からなる群から選ばれるすくなくとも一種である、上記［１］〜［３］のいずれかに記載の導電性高分子アルミ電解コンデンサ用電解質の形成方法。
［５］  導電性高分子分散液（Ｂ）に含まれる導電性高分子（Ｄ）が、チオフェン、チオフェンの誘導体、ピロール、ピロールの誘導体、アニリンおよびアニリンの誘導体からなる群から選ばれるすくなくとも一種の重合による生成物である、上記［１］〜［４］のいずれかに記載の導電性高分子アルミ電解コンデンサ用電解質の形成方法。
［６］  イオン液体のアニオン成分がカルボキシレートアニオンである、上記［１］〜［５］のいずれかに記載の導電性高分子アルミ電解コンデンサ用電解質の形成方法、
［７］  イオン液体のカチオン成分が、アンモニウムイオン、イミダゾリウムイオン、ピリジニウムイオン、ピロリジニウムイオン、ピロリニウムイオン、ピラジニウムイオン、ピリミジニウムイオン、トリアゾニウムイオン、トリアジニウムイオン、トリアジンイオン、キノリニウムイオン、イソキノリニウムイオン、インドリニウムイオン、キノキサリニウムイオン、ピペラジニウムイオン、オキサゾリニウムイオン、チアゾリニウムイオン、モルフォリニウムイオン、ピペラジンイオン及びこれらの誘導体からなる群より選択される少なくとも１種である、上記［１］〜［６］のいずれかに記載の導電性高分子アルミ電解コンデンサ用電解質の形成方法、
［８］  上記［１］〜［７］のいずれかに記載の導電性高分子アルミ電解コンデンサ用電解質の形成方法を含む、導電性高分子アルミ電解コンデンサの製造方法、
に関する。
【発明の効果】
【００１１】
本発明の製法によれば、導電性高分子アルミ電解コンデンサに適した、低ＥＳＲ、低い漏れ電流および高容量の全てを満足する電解質を得る事ができる。
【図面の簡単な説明】
【００１２】
【図１】インピーダンス測定に用いた水銀セルを示す。
【発明を実施するための形態】
【００１３】
以下に、本発明の実施形態を詳細に説明する。
【００１４】
まず、本発明の（１ａ）工程、すなわち、導電性高分子モノマーを含む溶液（Ａ）を用いたｉｎ  ｓｉｔｕ重合について説明する。
【００１５】
本発明の（１ａ）工程は、コンデンサ素子内に電解質を形成する第一段階の手法であり、電解質である導電性高分子を電極の細孔内に充填させることを目的に行なう。
【００１６】
本発明においては、（１ａ）工程はイオン液体存在下で実施されることがある。
【００１７】
イオン液体は、常温溶融塩ともいわれ、イオンのみから構成されているにも関わらず常温で液体であるものを指し、イミダゾリウムなどのカチオンと適当なアニオンの組み合わせから構成される。イオン液体は、通常の有機溶媒のように一部がイオン化・解離しているのではなく、イオンのみから形成され１００％イオン化していると考えられている。上述のように、通常イオン液体は常温で液体であるものをいうが、本発明で用いるイオン液体は必ずしも常温で液体である必要はなく、コンデンサのエージング処理、または熱処理時に液体となって電解質全体に広がり、誘電酸化皮膜修復時にその発生するジュール熱によって液体となるものであればよい。
【００１８】
本発明において使用できるイオン液体としては、特に制限されるものではないが、アニオンがカルボキシレートアニオン、スルホン酸アニオン、アルコキシスルホン酸アニオン、フルオロ臭素アニオン、フルオロホウ素アニオン等であるイオン液体が挙げられる。中でも寿命特性、容量特性の観点から、アニオンがカルボキシレートアニオンであるイオン液体を好ましく用いることができる。より具体的には、ギ酸アニオンを有するイオン液体および／または一般式（１）；
【００１９】
【化１】
2011009568.tif 000002
【００２０】
で表されるアニオンを有するイオン液体を用いることができる。前記式（１）で表されるアニオンは後述するカチオンと対になって常温で液体の塩、すなわちイオン液体を形成する。
【００２１】
前記式（１）においてＲ1およびＲ2は、それぞれ独立に水素原子、保護または無保護の水酸基、保護または無保護のアミノ基、アルコキシ基、ニトロ基、シアノ基、カルボキシル基、ハロゲン原子、直鎖または分岐もしくは環を形成していてもよく置換基を有していてもよいＣ１〜Ｃ２０のアルキル基、直鎖または分岐もしくは環を形成していてもよく置換基を有していてもよいＣ２〜Ｃ２０のアルケニル基、直鎖または分岐もしくは環を形成していてもよく置換基を有していてもよいＣ２〜Ｃ２０のアルキニル基、置換基を有していてもよいＣ６〜Ｃ２０のアリール基、置換基を有していてもよいＣ４〜Ｃ２０のヘテロアリール基、置換基を有していてもよいＣ７〜Ｃ２０のアラルキル基、置換基を有していてもよいＣ４〜Ｃ２０のヘテロアラルキル基を表し、互いに同じであっても異なっていてもよく、また一緒になって環を形成してもよい。
【００２２】
なお、本発明において「置換基を有していてもよい」とは、他の原子あるいは置換基によって置換されていてもよいことを示す。「置換基」とは、反応に悪影響を与えない限り特に限定されるものではなく、具体的には、水酸基、アルキル基、アルコキシ基、アルキルチオ基、ニトロ基、アミノ基、シアノ基、カルボキシル基、ハロゲン原子などが挙げられる。
【００２３】
直鎖または分岐もしくは環を形成していてもよく置換基を有していてもよいＣ１〜Ｃ２０のアルキル基としては、特に限定されるものではないが、例えばメチル基、ヒドロキシメチル基、エチル基、ｎ−プロピル基、イソプロピル基、シクロプロピル基、ｎ−ブチル基、ｓｅｃ−ブチル基、ｔｅｒｔ−ブチル基、シクロブチル基、ｎ−ペンチル基、シクロペンチル基、ｎ−ヘキシル基、ｎ−ヘプチル基、シクロヘキシル基、ｎ−オクチル基、ｎ−デシル基、などを挙げることができ、またこれらのアルキル基の水素原子が任意の数だけフッ素原子で置換されたものを挙げることができる。
【００２４】
直鎖または分岐もしくは環を形成していてもよく置換基を有していてもよいＣ２〜Ｃ２０のアルケニル基としては、例えば、ビニル基、プロペニル基、スチリル基、イソプロペニル基、シクロプロペニル基、ブテニル基、シクロブテニル基、シクロペンテニル基、ヘキセニル基、シクロヘキセニル基などが挙げられる。
【００２５】
直鎖または分岐もしくは環を形成していても良く置換基を有していてもよいＣ２〜Ｃ６のアルキニル基としては、例えば、エチニル基、プロピニル基、フェニルエチニル基、シクロプロピルエチニル基、ブチニル基、ペンチニル基、シクロブチルエチニル基、ヘキシニル基などが挙げられる。
【００２６】
置換基を有していても良いアリール基としては、例えば、フェニル基，ナフチル基，アントリル基、フェナントリル基、テルフェニル基、３，４，５−トリフルオロフェニル基などが挙げられる。
【００２７】
置換基を有していても良いヘテロアリール基としては、例えば、ピロリニル基、ピリジル基、キノリル基、イミダゾリル基、フリル基、インドリル基、チエニル基、オキサゾリル基、チアゾリル基、２−フェニルチアゾリル、２−アニシルチアゾリル基などが挙げられる。
【００２８】
置換基を有していても良いアラルキル基としては、例えば、ベンジル基、クロロベンジル基、ブロモベンジル基、サリチル基、α−ヒドロキシベンジル基、フェネチル基、α−ヒドロキシフェネチル基、ナフチルメチル基、アントラセニルメチル基、３，５−ジフルオロベンジル基、トリチル基などが挙げられる。
【００２９】
置換基を有していても良いヘテロアラルキル基としては、ピリジルメチル基、ジフルオロピリジルメチル基、キノリルメチル基、インドリルメチル基、フルフリル基、チエニルメチル基などが挙げられる。
【００３０】
Ｒ1とＲ2が一緒になって環を形成していてもよく、シクロヘキシル基、フェニル基などが例示される。
【００３１】
Ｒ1または／およびＲ2が水酸基あるいはアミノ基である、または置換基として水酸基またはアミノ基を有する場合には、水酸基またはアミノ基は保護されていても無保護でもよく、保護されている場合には保護基は特に制限されるものではないが、例えば一般的な保護基を使用すればよく、例えば「ＰＲＯＴＥＣＴＩＶＥ  ＧＲＯＵＰＳ  ｉｎ  ＯＲＧＡＮＩＣ  ＳＹＮＴＨＥＳＩＳ  ＴＨＩＲＤ  ＥＤＩＴＩＯＮ」（１７ページ  ＷＩＬＥＹ−ＩＮＴＥＲＳＣＩＥＮＣＥ）記載のものが挙げられる。水酸基の保護基としては、具体的には、メチル基、メトキシメチル基、メチルチオメチル基、トリメチルシリル基、トリエチルシリル基などのエーテル系保護基や、アセチル基、クリロアセチル基などのエステル系保護基を挙げることができる。またアミノ基の保護基としてはベンジル基、トリチル基、ホルミル基、アセチル基、クロロアセチル基、テトラクロロアセチル基、テトラフルオロアセチル基、ベンゾイル基、フェニルアセトキシ基、メトキシカルボニル基、エトキシカルボニル基、９−フルオレニルメトキシカルボニル基、ｔ−ブトキシカルボニル基などが挙げられる。導入及び脱保護の容易さの観点から、上記の群の中で好ましくは、ベンジル基、トリチル基、ホルミル基、アセチル基、クロロアセチル基、テトラクロロアセチル基、テトラフルオロアセチル基、ベンゾイル基、フェニルアセトキシ基、９−フルオレニルメトキシカルボニル基、ｔ−ブトキシカルボニル基である。
【００３２】
イオン液体のカチオン成分としては、アンモニウムおよびその誘導体、イミダゾリウムおよびその誘導体、ピリジニウムおよびその誘導体、ピロリジニウムおよびその誘導体、ピロリニウムおよびその誘導体、ピラジニウムおよびその誘導体、ピリミジニウムおよびその誘導体、トリアゾニウムおよび誘導体、トリアジニウムおよびその誘導体、トリアジンおよびその誘導体、キノリニウムおよびその誘導体、イソキノリニウムおよびその誘導体、インドリニウムおよびその誘導体、キノキサリニウムおよびその誘導体、ピペラジニウムおよびその誘導体、オキサゾリニウムおよびその誘導体、チアゾリニウムおよびその誘導体、モルフォリニウムおよびその誘導体、ピペラジンおよびその誘導体が挙げられるが、アミノ酸とから得られるイオン液体が比較的低いＴｇを示すことから、イミダゾリウム誘導体が好ましく、イミダゾリウム誘導体としてはジエチルイミダゾリウム、エチルブチルイミダゾリウム、ジメチルイミダゾリウムが好ましく、特に好ましくはエチルメチルイミダゾリウム、メチルブチルイミダゾリウムである。
【００３３】
本発明においては、これらイオン液体を一種のみを使用してもよいが、２種以上を組み合わせて使用してよい。
【００３４】
イオン液体は、イオン伝導性はあるが電子伝導性を有さないため、コンデンサ電解質においては絶縁体として振舞う。よって、あまりに多くのイオン液体を添加するとＥＳＲ特性が悪化する傾向があるため、使用されるイオン液体の総量は導電性高分子モノマーに対して５モル当量以下であることが好ましく、さらに好ましくは０．０１モル当量以上３モル当量以下である。さらに、容量向上を考慮に入れると、好ましくは導電性高分子モノマー：イオン液体＝１：０．１〜２（モル比）であり、イオン液体が０．１以上であると容量向上に関して効果が顕著となり始め、添加量が増えるに従い効果は顕著となる場合がある。一方１以上であればＥＳＲ特性の悪化が大きくなる場合があるので、イオン液体／導電性高分子モノマーの比は、容量向上の観点から好ましくは０．１以上、低ＥＳＲの観点から、好ましくは１以下である。
【００３５】
本発明において用いられる導電性高分子モノマーとしては、特に制限されるものではないが、ポリマー形成時の導電性が高く、かつ空気中で安定であることから、チオフェンまたはその誘導体、ピロールまたはその誘導体、アニリンまたはその誘導体、キノンまたはその誘導体、キノリンまたはその誘導体、フランまたはその誘導体から選ばれることが好ましい。これら導電性高分子モノマーは一種のみを使用してもよいし、２種以上を組み合わせて使用してもよい。
【００３６】
チオフェンの誘導体としては、例えば、ＥＤＯＴ、３−アルキルチオフェン（アルキル基としてはブチル基、ヘキシル基、オクチル基、ドデシル基など）、３−フルオロフェニルチオフェン、３−アリールチオフェンなどを例示できるが、これらに限定されるものではない。
【００３７】
ピロールの誘導体としては、ピロール骨格を有し、水酸基、カルボキシル基、アルキル基等の置換基を持つものなどを挙げることができるが、これらに限定されるものではない。
アニリンの誘導体としては、アニリン骨格にアルキル基、シアノ基、スルホン基、カルボキシル基を有するものなどを挙げることができるが、これらに限定されるものではない。
キノンの誘導体としては、置換基を有するベンゾキノンや、置換基を有するナフトキノンや、置換基を有するアントラキノンなどを挙げることができるが、これらに限定されるものではない。
【００３８】
本発明においては、チオフェン誘導体およびピロールが好ましく、特に、ＥＤＯＴまたはピロールが導電性、耐熱性の点で好ましく用いられる。
【００３９】
本発明におけるｉｎ  ｓｉｔｕ重合とは、化学重合と電解重合を指す。
【００４０】
まず化学重合による方法について説明する。化学重合法は、適切な酸化剤の存在下で、例えばピロールなどの導電性高分子モノマーを重合し合成する方法である。
【００４１】
本発明において用いられる酸化剤としては、例えばパラトルエンスルホン酸第二鉄、ナフタレンスルホン酸第二鉄、ｎ−ブチルナフタレンスルホン酸第二鉄、トリイソプロピルナフタレンスルホン酸第二鉄、過硫酸塩、過酸化水素、ジアゾニウム塩、ハロゲン及びハロゲン化物、あるいは鉄、銅、マンガン等の遷移金属塩が使用できる。化学重合により合成された導電性高分子は、酸化剤のアニオンがドーパントとして重合過程でポリマー中に取り込まれることにより、一段階の反応で導電性を有するポリマーを得る事ができることから、ドーパントとしての移動度の高いパラトルエンスルホン酸イオンを含むパラトルエンスルホン酸第二鉄を酸化剤として用いることが好ましい。
【００４２】
化学重合の場合、導電性高分子モノマー及びイオン液体を含有する溶液に酸化剤を加えることが好ましい。イオン液体存在下で化学重合を行うと、液体成分が細孔内に充填され易くなり、容量発現率が向上する。
【００４３】
化学重合の重合条件は公知の重合条件で良く、温度範囲は−５０℃〜２００℃で、特に好ましくは０℃〜１８０℃である。重合時間は、１分〜２４時間であり、特に好ましくは１分〜５時間である。また、該重合は複数回繰り返してもよい。
【００４４】
次に導電性高分子モノマーを含む溶液（Ａ）を用いたｉｎ  ｓｉｔｕ重合を電解重合で行う方法について説明する。電解重合法とは、導電高分子モノマーを溶媒に溶解し、陽極酸化することにより導電性高分子を脱水素重合する方法である。電解重合は、例えば、ピロールモノマーを支持電解質と共に溶媒に溶解し、陽極酸化する事により脱水素重合する方法で、陽極上に導電性高分子であるポリピロールを析出させることができる。一般的に、ポリマーの酸化還元電位はモノマーに比べて低いため、重合過程でさらにポリマー骨格の酸化が進み、それに伴って支持電解質のアニオンがドーパントとしてポリマー中に取り込まれる。電解重合においては、こうしたメカニズムにより、後でドーバントを加えなくても、導電性を有するポリマーが得られるという利点がある。本発明に用いられる支持電解質としては、アンモニウム塩、アミン塩、四級アンモニウム塩、三級アミンおよび有機酸、イミダゾリウム塩、などが好ましい。
【００４５】
イオン液体存在下で電解重合を行うと、イオン液体が細孔内に導入された状態でポリマー形成がなされるため、イオン液体を含まない場合に比べ、容量発現率向上が期待できる。そのためイオン液体を添加することが好ましい。電解重合法で導電性高分子を合成する場合には、弁金属上の酸化皮膜が誘電体なので、その誘電体上にあらかじめ導電性の皮膜を形成して導電化しておき、給電電源から電流または電圧を印加して電解重合を行う。この様な目的に用いられる導電性皮膜としては化学重合により合成された導電性高分子や熱分解二酸化マンガンなどを用いる事ができる。
【００４６】
重合溶媒としては公知のもので良く、特に限定されるものではない。例えばメタノール、エタノール、ブタノール、ジエチレングリコール、２−プロパノール、アセトン、ジエチルエーテル、酢酸エチル、ＴＨＦ、ＤＭＦ、アセトニトリル、ＤＭＳＯ、ジメチルカーボネート、エチレンカーボネート、プロピレンカーボネート、ヘキサン、トルエン、クロロホルムなどが挙げられ、イオン液体および導電性高モノマー分子との相溶性の観点から、特に好ましくはブタノールである。
【００４７】
次に、導電性高分子分散液（Ｂ）を含浸させ電解質を形成させる工程について説明する。
【００４８】
（２ａ）工程は、（１ａ）工程のｉｎ  ｓｉｔｕ重合、電解質表面の平滑化、電極のエッジを密に被覆するために行なう。
【００４９】
導電性高分子分散液（Ｂ）に含まれる材料としては、導電性高分子（Ｄ）、導電性高分子（Ｄ）のドーパントアニオン、結合剤、分散溶媒、イオン液体を挙げることができる。
【００５０】
導電性高分子（Ｄ）としては、特に限定されないが、チオフェン、チオフェンの誘導体、ピロール、ピロールの誘導体、アニリンおよびアニリンの誘導体からなる群から選ばれる少なくとも一種の重合による生成物であることが好ましい。中でも、安定性及び耐熱性の観点からチオフェンの誘導体の重合物が好ましく、ＰＥＤＯＴが、導電性ポリマーとして最も好ましい。ここで、チオフェンの誘導体、ピロールの誘導体およびアニリンの誘導体としては、上記導電性高分子モノマーと同一のものが使用できる。
【００５１】
導電性高分子（Ｄ）のドーパントアニオンは、導電性高分子（Ｄ）の対アニオンとして導電率確保のために不可欠な材料である。ポリマー性アニオン、モノマー性のアニオンが使用できるが、耐熱性および導電率の観点からポリマー性アニオンが好ましく、その中でもポリマーカルボン酸、またはポリマースルホン酸のアニオンが好ましく、ポリスチレンスルホン酸（以下、ＰＳＳと略す。）が最も好ましい。
【００５２】
結合剤はｉｎ  ｓｉｔｕ重合で形成された電解質層とポリマー外層が効果的に接着されるために重要となる。好ましい材料として有機結合剤であるポリビニルアルコール、ポリ塩化ビニル、ポリアクリル酸エステル、ポリアクリル酸アミドや架橋剤であるメラミン化合物、官能性シランや架橋性ポリマーであるポリウレタン、ポリアクリレートがあげられる。導電性高分子分散液（Ｂ）中の結合剤の量は、接着性を考慮すると数％〜１０％程度が好ましい。
【００５３】
分散溶媒としては、水またはメタノール、エタノール、ブタノールに代表されるアルコール、水とこれらアルコールとの混合物を用いる事ができ、特に好ましい分散溶媒は水である。
【００５４】
工程（２ａ）はイオン液体存在下で実施されることがある。例えば、導電性高分子分散液（Ｂ）にイオン液体を含ませると、固体である導電性高分子よりもイオン液体の方が前工程のｉｎ  ｓｉｔｕ重合で形成された電解質層の隙間から内部に入り電解質の空隙や素子細孔部に侵入しやすいので、容量が高くなる利点がある。
【００５５】
使用されるイオン液体の量は特に制限されるものではないが、多くのイオン液体を添加するとＥＳＲ特性が悪化する傾向がある。そのため、導電性高分子分散液（Ｂ）にイオン液体を添加する形態では、添加されるイオン液体の総量は、導電性高分子分散液（Ｂ）およびイオン液体の総量１００重量％に対して２０重量％以下であることが好ましく、さらに好ましくは０．０１重量％以上１０重量％以下である。さらに、容量向上を考慮に入れると、導電性高分子分散液（Ｂ）におけるイオン液体の量は、好ましくは導電性高分子分散液（Ｂ）の０．０５重量％以上５重量％以下である。イオン液体が０．０５重量％以上であると容量向上に関して効果が顕著となり始め、添加量が増えるに従い効果は顕著となる傾向がある。一方、５重量％以上であればＥＳＲ特性の悪化が大きくなる傾向があるので、導電性高分子分散液（Ｂ）に対するイオン液体の重量は、容量向上の観点から好ましくは０．０５重量％以上、低ＥＳＲの観点から、好ましくは５重量％以下である。
【００５６】
当該工程はチップ型、捲回型の何れの素子にも適用可能である。チップ型についてはエッジ面の被覆や、焼結体外面の平滑化により低ＥＳＲ、低い漏れ電流が期待できる。一方で捲回型については、エッジ面の被覆、電極表面の平滑化に加え、洗浄で発生した空隙内へのポリマーの充填がチップ型よりも顕著となるため低ＥＳＲ、低い漏れ電流に加え、高容量化が期待できる。
【００５７】
本発明では、工程（１ａ）と工程（２ａ）との間に、（１ｂ）洗浄工程を行なっても良い。洗浄工程とは、化学重合及び／または電解重合によって得られた電解質を水及び／又は有機溶媒で洗浄する工程を指す。ここで言う洗浄とは、特に限られないが、水及び／又は有機溶媒中に、室温〜８０℃の間で１分間〜１時間浸漬させ撹拌することが好ましい方法として挙げられる。使用する有機溶媒としては、特に限定されるものではないが、アルコール系、エーテル系、二トリル系、ケトン系、アミド系、カーボネート系、エステル系、硫黄含有溶剤、ハロゲン化炭化水素及び炭化水素系溶媒が挙げられ、これらの溶媒を二種以上用いてもよい。洗浄効果の観点からアルコール系を用いることが好ましく、特に好ましくはメタノール、エタノール、ｎ−ブタノールである。
【００５８】
洗浄工程では、重合工程で得られた電解質を水及び／又は有機溶媒で洗浄することで導電性高分子中に取り込まれていた導電性高分子モノマー及び／又は酸化剤の成分及び／又はイオン液体を溶出させることができる。本工程は低ＥＳＲ特性や長寿命特性や高耐圧に障害となる鉄塩を除去できる効果が期待できる。これらが抜け出たために生じる空隙は、次に行なう（２ａ）工程の導電性高分子分散液（Ｂ）の含浸により埋められる。
【００５９】
当該方法はチップ型、捲回型の何れの素子にも適用可能であるが、従来の製法において洗浄が適用されていない捲回型素子においては、特性向上に及ぼす影響が大きいため、大きな意味を持つ。この洗浄工程で得られた電解質を再度、導電性高分子モノマーを含む溶液（Ａ）を用いてさらに電解質層を形成させても良い。
【００６０】
次に本発明の電解質形成方法についてより詳細に説明する。尚、下記においての従来技術とはｉｎ  ｓｉｔｕ重合の溶液（Ａ）かつ導電性高分子分散液（Ｂ）の何れにもイオン液体を含まない溶液を用いて、電解質を形成する技術を指す。
【００６１】
第一の製法として、ｉｎ  ｓｉｔｕ重合の溶液（Ａ）にイオン液体を含まず、導電性高分子分散液（Ｂ）にイオン液体を含む実施形態が挙げられる。第一の製法では、ｉｎ  ｓｉｔｕ重合には従来技術との違いはないが、導電性高分子分散液（Ｂ）にイオン液体が入っていることにより、分散液（Ｂ）を用いての電解質の形成時に、固体である導電性高分子よりも、液体であるイオン液体がｉｎ  ｓｉｔｕ重合により形成された電解質層の隙間に進入し易く、従来技術よりも容量が向上する。
【００６２】
第一の製法において、ｉｎ  ｓｉｔｕ重合の後に洗浄工程を加えると、洗浄により鉄塩を含む絶縁物が除去され、電解質内に空隙が発現する。その後の導電性高分子分散液（Ｂ）での電解質形成において、絶縁物の替わりに導電性高分子及びイオン液体が充填される。充填された導電性高分子により、ＥＳＲ特性が向上する。また発現した空隙や、素子細孔部には固体である導電性高分子よりも、液体であるイオン液体の方が進入し易いので、従来技術に洗浄を加えた製法よりも容量が向上する。このように第一の製法においては、洗浄工程を加えた場合がより好ましい。
【００６３】
第二の製法として、ｉｎ  ｓｉｔｕ重合の溶液（Ａ）にイオン液体を含み、導電性高分子分散液（Ｂ）にイオン液体を含まない実施形態が挙げられる。第二の製法では、ｉｎ  ｓｉｔｕ重合においてイオン液体を含む溶液を用いることで、電極との濡れ性が向上するため電極表面の細孔内まで重合溶液が含浸されるので、従来技術よりも容量が向上する効果が発現すると推定している。
【００６４】
第二の製法において、ｉｎ  ｓｉｔｕ重合の後に洗浄工程を加えると、洗浄により鉄塩を含む絶縁物が除去され、電解質内に空隙が発現する。その後の導電性高分子分散液（Ｂ）での電解質形成において、絶縁物の替わりに導電性高分子が充填されるので、ＥＳＲ特性が向上する。このように第二の製法においても、洗浄工程を加えた場合がより好ましい。
【００６５】
第三の製法として、ｉｎ  ｓｉｔｕ重合の溶液（Ａ）にイオン液体を含み、導電性高分子分散液（Ｂ）にもイオン液体を含む実施形態が挙げられる。第三の製法では、ｉｎ  ｓｉｔｕ重合においてイオン液体を含む溶液を用いることで、電極との濡れ性が向上するため電極表面の細孔内まで重合溶液が含浸されると推定している。また、導電性高分子分散液（Ｂ）にもイオン液体が入っており、導電性高分子分散液（Ｂ）を用いての電解質の形成時に、固体である導電性高分子よりも、液体であるイオン液体がｉｎ  ｓｉｔｕ重合により形成された電解質層の隙間に進入し易いので、従来技術よりも容量が向上する。
【００６６】
第三の製法において、ｉｎ  ｓｉｔｕ重合の後に洗浄工程を加えると、洗浄により鉄塩を含む絶縁物が除去され、電解質層に空隙が発現する。その後の導電性高分子分散液（Ｂ）での電解質形成において、絶縁物の替わりに導電性高分子及びイオン液体が充填される。充填された導電性高分子により、ＥＳＲ特性が向上する。また発現した空隙や、素子細孔部には固体である導電性高分子よりも、液体であるイオン液体の方が進入し易いので、従来技術に洗浄を加えた製法よりも容量が向上する。
【００６７】
第三の製法に関しては、ｉｎ  ｓｉｔｕ重合の溶液（Ａ）および導電性高分子分散液（Ｂ）に共にイオン液体が含まれているため、ｉｎ  ｓｉｔｕ重合後の洗浄において過剰にイオン液体が流出した場合においても、その後の導電性高分子分散液（Ｂ）を使用する際に、イオン液体の充填が可能であり、第一の製法、第二の製法と比較して容量発現率向上の面で安定した効果が期待されるので好ましい。しかしながら、イオン液体量が多すぎると、ＥＳＲ増大を招く恐れがあり、上述の通り配合に注意する必要がある。
【００６８】
本発明の形成方法で製造される電解質が適用される、導電性高分子アルミ電解コンデンサは、高イオン伝導性領域を設けた電解質層を用いて形成され、電解質層と、該電解質層を挟んで対向するように配置される陽極及び陰極と、を少なくとも備える。本発明の電解質は、捲回型、積層型の導電性高分子アルミ電解コンデンサに形成され得る。捲回型の導電性高分子アルミ電解コンデンサは、典型的には、表面に誘電体膜が形成された陽極、セパレータ、陰極を捲回した素子に、電解質として導電性高分子を充填した構成である。一方、積層型の導電性高分子アルミ電解コンデンサは、誘電体膜が形成された陽極表面に電解質を充填した陽極を例えばグラファイト層、銀ペースト層をこの順に重ね、銀ペースト層より陰極を引き出した構造である。
【００６９】
本発明の導電性高分子アルミ電解コンデンサの陽極としては、導電性高分子コンデンサにおいて従来公知のものが好ましく使用でき、例えば陽極金属として、アルミニウムの電極箔の表面にエッチングを施してエッチング孔を形成したものを用い、該陽極金属の表面に陽極酸化等の方法によって形成された酸化被膜からなる誘電体膜を組合せることにより、陽極金属と誘電体膜とからなる陽極を形成できる。上記の陽極酸化は、陽極金属を例えばアジピン酸アンモニウム水溶液等に浸漬して化成電圧を印加することにより行うことができる。
【実施例】
【００７０】
以下、実施例により本発明をさらに具体的に説明するが、本発明は捲回型コンデンサを模擬した素子での結果であるが、これらの実施例によって何ら限定されるものではなく、その要旨を変更しない範囲において適宜変更可能である。
【００７１】
（イオン液体）イオン液体および塩の合成法または入手先を以下に述べる。
【００７２】
・［ｅｍｉｍ］［ＡｃＯ］（１−エチル−３−メチルイミダゾリウム  アセテート、アルドリッチ社製）
【００７３】
【化２】
2011009568.tif 000003
【００７４】
・［ｅｍｉｍ］［ＬＡ］（１−エチル−３−メチルイミダゾリウム  ラクテート、アルドリッチ社製）
【００７５】
【化３】
2011009568.tif 000004
【００７６】
・［ｅｍｉｍ］［ＭＡ］（１−エチル−３−メチルイミダゾリウム  マンデレート）
【００７７】
【化４】
2011009568.tif 000005
【００７８】
１−エチル−３−メチルイミダゾリウムハイドロジェンカーボネート  ５０％水溶液（６０００ｍｇ、１７．４２ｍｍｏｌ）０℃に冷却した。その後、マンデル酸（２６１５ｍｇ、１７．４２ｍｍｏｌ）の水溶液をゆっくり滴下し、室温で１時間攪拌した。反応溶液をそのまま濃縮して溶媒を減圧下留去し、得られた残渣にジクロロメタンを加え、有機層を無水硫酸ナトリウムで乾燥した。溶媒を減圧下留去することで、目的化合物を薄褐色の油状物として４５６０ｍｇ得た。（収率１００％）
１Ｈ  ＮＭＲ（ＣＤＣｌ3、３００ＭＨｚ）δ１．３８（ｔ、３Ｈ）、３．８１（ｓ、３Ｈ）、４．１６（ｑ、２Ｈ）、４．３９（ｓ、１Ｈ）、７．１１−７．２２（ｍ、２Ｈ）、７．３３−７．３６（ｍ、３Ｈ）、７．６９（ｓ、１Ｈ）、７．７７（ｓ、１Ｈ）、９．２４（ｓ、１Ｈ）
・［ｂｍｉｍ］［ＴＦＡ］（１−ブチル−３−メチルイミダゾリウム  トリフルオロアセテート、メルク社製）
【００７９】
【化５】
2011009568.tif 000006
【００８０】
・［ｂｍｉｍ］［ＣＡ］（１−ブチル−３−メチルイミダゾリウム  カプリレート）
【００８１】
【化６】
2011009568.tif 000007
【００８２】
１−ブチル−３−メチルイミダゾリウムハイドロジェンカーボネート  ５０％水溶液（５．００ｇ、１２．４８ｍｍｏｌ）０℃に冷却した。その後、カプリル酸（１．８０ｇ、１２．４８ｍｍｏｌ）の水溶液をゆっくり滴下し、室温で１時間攪拌した。反応溶液をそのまま濃縮して溶媒を減圧下留去し、得られた残渣にジクロロメタンを加え、有機層を無水硫酸ナトリウムで乾燥した。溶媒を減圧下留去することで、目的化合物を黄色の油状物として２．２０ｇ得た。（収率６２％）
１Ｈ  ＮＭＲ（ＣＤＣｌ3、３００ＭＨｚ）δ０．８３−０．９２（ｍ、７Ｈ）、１．２１−１．２９（ｍ、１１Ｈ）、１．３８（ｍ、２Ｈ）、１．７３−１．７８（ｍ、２Ｈ）、３．８５（ｓ、３Ｈ）、４．１７（ｔ、２Ｈ）、７．７２（ｓ、１Ｈ）、７．７９（ｓ、１Ｈ）、９．３９（ｓ、１Ｈ）
・［ｂｍｉｍ］［ＰＡ］（１−ブチル−３−メチルイミダゾリウム  フェニルアセテート）
【００８３】
【化７】
2011009568.tif 000008
【００８４】
クロマトカラム管にＡｍｂｅｒｌｉｔｅ  ＩＲＡ４００（ＯＨ）（１４０ｍＬ）を加え、１ＮＮａＯＨ水溶液（２．５Ｌ）を流しＡｍｂｅｒｌｉｔｅ  ＩＲＡ４００（ＯＨ）を活性化させた後、ろ液が中性になるまで純水（１．５Ｌ）を流した。１−ブチル−３−メチルイミダゾリウムクロリド（５．０ｇ、２８．６３ｍｍｏｌ）に純水（５０ｍＬ）を加えて溶解させた後、これを先ほど活性化したＡｍｂｅｒｌｉｔｅ  ＩＲＡ４００（ＯＨ）に通し、１−ブチル−３−メチルイミダゾリウムヒドロキシド水溶液を得た。フェニル酢酸（３．９ｇ、２８．６３ｍｍｏｌ）に純水（２００ｍＬ）とＴＨＦ（１００ｍＬ）を加え、均一溶液にした後、これに１−ブチル−３−メチルイミダゾリウムヒドロキシド水溶液をゆっくり滴下し、０℃で１２時間攪拌した。反応溶液をそのまま濃縮し、得られた残渣にアセトニトリル（９０ｍＬ）とメタノール（１０ｍＬ）を加えて０℃で３０分間攪拌した。ろ液を濃縮して減圧加熱乾燥することで、目的化合物を薄黄色の油状物として８．０ｇ得た。（収率１００％）
１Ｈ  ＮＭＲ（ＤＭＳＯ−ｄ6、３００ＭＨｚ）δ０．８９（ｔ、３Ｈ）、１．２１−１．２８（ｍ、２Ｈ）、１．７０−１．７７（ｍ、２Ｈ）、３．２３（ｓ、２Ｈ）、３．８３（ｓ、３Ｈ）、４．１５（ｔ、２Ｈ）、７．０９−７．１９（ｍ、５Ｈ）、７．７０（ｓ、１Ｈ）、７．７７（ｓ、１Ｈ）、９．２９（ｓ、１Ｈ）
【００８５】
＜容量測定方法＞
図１に示す水銀セルを用いて、容量の測定を行なった。装置には、日置電気社製のＬＣＲメータ３５２２−５０を用い、１２０Ｈｚの容量値をデータとした。
【００８６】
＜ＥＳＲ測定方法＞
初期容量測定後、図１に示す水銀セルを用いて、ＥＳＲの測定を行った。日置電気社製のＬＣＲメータ３５２２−５０を用い、１００ｋＨｚのＥＳＲ値をデータとした。
【００８７】
＜漏れ電流測定方法＞
ＥＳＲ測定後、１０５℃雰囲気下において、１００ｍＶ／ｓｅｃの条件で１９Ｖまで昇電圧後、１９Ｖにて１時間保持させた。続いて室温雰囲気において、１００ｍＶ／ｓｅｃの条件で１６Ｖまで昇電圧した後の２分後の電流値を測定し、当該データを漏れ電流と定義した。
【００８８】
（実施例１）
アルミの酸化皮膜上にＥＤＯＴ（Ｈ．Ｃ．Ｓｔａｒｃｋ−Ｖ  ＴＥＣＨ社製）モノマーを含む溶液（Ａ）の化学重合よって得られた導電性高分子電解質を形成し、洗浄後、イオン液体を含む導電性高分子分散液（Ｂ）中に浸漬させることで、導電性高分子アルミ電解コンデンサの作製を行った。
【００８９】
すなわち、有効面積が１０ｍｍ×１０ｍｍのアルミニウムエッチド箔を、１％アジピン酸アンモニウム水溶液に浸漬し、まず２０ｍＶ／ｓｅｃの速度で０から４５Ｖまで上げ、つづけて４５Ｖの定電圧を４０分間印加し、アルミニウムエッチド箔の表面に誘電体皮膜を形成した。次に、誘電体皮膜が形成されたアルミニウムエッチド箔を脱イオン水の流水により３分洗浄してから１２０℃で１時間乾燥を行った。この時得られたアルミエッチド箔の液中容量は２５μＦであった。電解質形成に用いるモノマー組成物は、乾燥されたガラス容器にＥＤＯＴ０．３ｇを用いて、ＥＤＯＴとイオン液体［ｂｍｉｍ］［ＡｃＯ］をモル比＝１：０．３となるように配合し１０分間攪拌し、調整した。次に酸化剤としてパラトルエンスルホン酸鉄の４０ｗｔ％１−ブタノール溶液を用い、上記ＥＤＯＴ／［ｅｍｉｍ］［ＡｃＯ］からなるモノマー組成物にパラトルエンスルホン酸鉄がＥＤＯＴに対し２モル当量となる量を加え、化学重合溶液を調製した。
【００９０】
次に化学重合溶液中に得られたアルミエッチド箔を浸漬し、引き上げ後１２０℃で１時間加熱処理を行い、箔の表面に電解質を形成させた。
【００９１】
次いで、水性ポリ３，４−エチレンジオキシチオフェン  ポリスチレンスルホン酸（ＰＥＤＯＴ／ＰＳＳ）分散体（シグマアルドリッチ社製高導電率コーティングタイプ  分散物濃度１．３〜１．７重量％）９０重量部、［ｅｍｉｍ］［ＡｃＯ］２重量部、ＤＭＳＯ  ４重量部、ポリビニルアルコール４重量部からなる水性導電性高分子分散液中に浸し、８０℃で１５分間乾燥させた。この水性導電性高分子分散液中への浸漬、乾燥を３回行い電解質の形成を行った。
【００９２】
その後、日本黒鉛商事社製のカーボンペースト「エブリオームＴ−３０ＰＬＢ」を塗布し１５０℃で３０分乾燥後、デュポン社の銀ペースト「４９２２Ｎ」を塗布し１５０℃で３０分乾燥させ、銅箔により陰極リードを取り出し、導電性高分子アルミ電解コンデンサを作製した。
【００９３】
こうして得られた導電性高分子アルミ電解コンデンサを用いて容量、ＥＳＲおよび漏れ電流を測定した。結果を表１に示す。容量発現率は、コンデンサ容量を液中容量に対して規格化して換算した。なお結果はいずれも１０個の電極の平均値である。結果を表１に示す。
（実施例２）
化学重合溶液（Ａ）中にイオン液体を含まないようにした以外は、実施例１と同じ方法で、導電性高分子アルミ電解コンデンサを作製した。結果を表１に示す。
（実施例３）
導電性高分子分散液（Ｂ）中にイオン液体を含まないようにした以外は、実施例１と同じ方法で、導電性高分子アルミ電解コンデンサを作製した。結果を表１に示す。
（実施例４、７、１０）
分散液（Ｂ）中のイオン液体を表１に示すイオン液体に変更し、さらにｉｎ  ｓｉｔｕ重合の後にメタノール中に６０分間浸漬させ、１２０℃で１時間加熱処理を行う洗浄工程加えた以外は、実施例１と同じ方法で、導電性高分子アルミ電解コンデンサを作製した。結果を表１に示す。
【００９４】
（実施例５、８、１１、１３〜１５）
導電性高分子分散液（Ｂ）中のイオン液体を表１に示すイオン液体に変更し、さらにｉｎ  ｓｉｔｕ重合の後にメタノール中に６０分間浸漬させ、１２０℃で１時間加熱処理を行う洗浄工程加えた以外は、実施例２と同じ方法で、導電性高分子アルミ電解コンデンサを作製した。結果を表１に示す。
【００９５】
（実施例６、９、１２）
化学重合溶液（Ａ）中のイオン液体を表１に示すイオン液体に変更し、さらにｉｎ  ｓｉｔｕ重合の後にメタノール中に１０分間浸漬させ、１２０℃で１時間加熱処理を行う洗浄工程加えた以外は、実施例３と同じ方法で、導電性高分子アルミ電解コンデンサを作製した。結果を表１に示す。
【００９６】
（比較例１）
化学重合溶液（Ａ）中のイオン液体を用いないようにした以外は、実施例３と同じ方法で、導電性高分子アルミ電解コンデンサを作製した。結果を表１に示す。
【００９７】
（比較例２）
化学重合溶液（Ａ）中のイオン液体を用いないようにした以外は、実施例６と同じ方法で、導電性高分子アルミ電解コンデンサを作製した。結果を表１に示す。
【００９８】
【表１】
2011009568.tif 000009
【図１】
2011009568.tif 000010